(57)【要約】      （修正有）【課題】多価不飽和化合物および硫黄性軽質化合物を含むガソリンの選択的水素化方法を提供する。【解決手段】当該方法は、多価不飽和化合物の一価不飽和化合物への水素化、不飽和化合物との反応による硫黄性軽質化合物の増量、外部Ｃ＝Ｃ二重結合を含む一価不飽和化合物の内部Ｃ＝Ｃ二重結合異性体への異性化の最大化を一緒に可能にする、第VIb族金属および第VIII族金属を多孔性担体上に含有する触媒を用いて実施する。ここで、第VIb族元素および第VIII族元素の重量含有率は、触媒の重量に対してそれぞれ酸化物として６〜１８％、４〜１２％であり、触媒の比表面積は、２００〜２７０ｍ２／ｇであり、第VIb族元素の密度（第VIb族元素の酸化物の重量含有率と触媒の比表面積との比として表される）は、４×１０−４〜６×１０−４ｇ／ｍ２であり；第VIII族金属と第VIb族金属とのモル比は、０．６〜３モル／モルである。【選択図】なし【特許請求の範囲】
【請求項１】
多価不飽和化合物と硫黄性軽質化合物とを含むガソリンの選択的水素化の方法であって、前記方法は、多価不飽和化合物の一価不飽和化合物への水素化と、不飽和化合物との反応による硫黄性飽和軽質化合物の増量と、外部Ｃ＝Ｃ二重結合を含む一価不飽和化合物の、内部Ｃ＝Ｃ二重結合を有するそれらの異性体への異性化とを一緒に可能にし、前記方法は、少なくとも１種の第VIb族金属および少なくとも１種の第VIII族金属を多孔性担体上に沈着させられて含有する触媒を実施し、ここで：
・  触媒の重量に対する、第VIb族元素の酸化物の重量含有率は、６〜１８％の範囲内であり；
・  触媒の重量に対する、第VIII族元素の酸化物の重量含有率は、４〜１２％の範囲内であり；
・  触媒の比表面積は、２００〜２７０ｍ２／ｇの範囲内であり；
・  前記第VIb族元素の酸化物の重量含有率対触媒の比表面積の比であるとして表される第VIb族元素の密度は、４×１０−４〜６×１０−４ｇ／ｍ２の範囲内であり；
・  第VIII族金属と第VIb族金属との間のモル比は、０．６〜３モル／モルの範囲内である、
方法。
【請求項２】
第VIb族金属は、モリブデおよびタングステンから選択され、好ましくはモリブデンである、請求項１に記載の方法。
【請求項３】
第VIII族金属は、ニッケル、コバルトおよび鉄から選択され、好ましくは、ニッケルである、請求項１または２に記載の方法。
【請求項４】
第VIII族金属はニッケルであり、第VIb族金属はモリブデンである、請求項１〜３のいずれか１つに記載の方法。
【請求項５】
第VIII族元素の酸化物の重量含有率は、触媒の重量に対して６〜１０％、好ましくは６〜８％の範囲内であり、第VIb族元素の酸化物の重量含有率は、触媒の重量に対して８〜１２％、好ましくは１０〜１２％の範囲内である、請求項１〜４のいずれか１つに記載の方法。
【請求項６】
第VIII族金属対第VIb族金属のモル比は、１〜２モル／モルの範囲内である、請求項１〜５のいずれか１つに記載の方法。
【請求項７】
第VIb族元素の密度は、４．３×１０−４〜５．５×１０−４ｇ／ｍ２、好ましくは４．５×１０−４〜５×１０−４ｇ／ｍ２の範囲内である、請求項１〜６のいずれか１つに記載の方法。
【請求項８】
前記触媒の金属の硫化率は、８０％超である、請求項１〜７のいずれか１つに記載の方法。
【請求項９】
触媒の全細孔容積は、０．３ｃｍ３／ｇ超である、請求項１〜８のいずれか１つに記載の方法。
【請求項１０】
触媒の比表面積は、２２０〜２６０ｍ２／ｇの範囲内である、請求項１〜９のいずれか１つに記載の方法。
【請求項１１】
担体は、アルミナ、シリカ、炭化ケイ素、またはそれらの混合物から選択される、請求項１〜１０のいずれか１つに記載の方法。
【請求項１２】
供給原料および水素を触媒と接触させる際の温度は、８０〜２２０℃の範囲内であり、毎時液空間速度は、１〜１０ｈ−１の範囲内であり、圧力は、０．５〜５ＭＰａの範囲内である、請求項１〜１１のいずれか１つに記載の選択的水素化方法。
【請求項１３】
硫黄化合物を含むガソリンの脱硫方法であって、
ａ）  請求項１〜１２のいずれか１つに記載の方法を実施する選択的水素化工程と；
ｂ）  工程ａ）で得られたガソリンを、それぞれ軽質ガソリンおよび重質ガソリンを含む２つのフラクションに分離する工程と、
ｃ）  硫黄化合物を、少なくとも一部、Ｈ２Ｓに分解することを可能にする触媒により工程ｂ）で分離された重質ガソリンを処理する工程と
を含む、方法。
【請求項１４】
工程ｃ）を、水素および触媒の存在下に、２１０〜３５０℃の範囲内の温度、１〜４ＭＰａの範囲内の圧力で行い、触媒の体積および時間当たりの液体の体積として表される空間速度は１〜２０ｈ−１であり、該触媒は、少なくとも１種の第VIII族元素および／または少なくとも１種の第VIb族元素を、少なくとも一部、硫化物の形態で含む、請求項１３に記載の方法。
【請求項１５】
工程ｃ）の触媒は、第VIII族金属を、触媒の重量に対する、酸化物の形態で表される含有率０．５〜１５重量％、好ましくは１〜１０重量％で、第VIB族金属を、触媒の重量に対する、酸化物の形態で表される含有率１．５〜６０重量％、好ましくは３〜５０重量％で含む、請求項１３または１４に記載の方法。
【発明の詳細な説明】
【技術分野】
【０００１】
本発明は、ガソリンの選択的水素化方法、およびこの選択的水素化方法を実施する脱硫方法に関する。
【背景技術】
【０００２】
新たな環境基準に準拠するガソリンの製造において、それらの硫黄含有率が一般的には５０ｐｐｍ以下、好ましくは１０ｐｐｍ未満の値にまで大幅に低減させられることが要求されている。
【０００３】
転化ガソリン、より具体的には接触分解によって製造された転化ガソリン（これは、ガソリンプールの３０〜５０％を表し得る）はさらに、オレフィンおよび硫黄の高い含有率を示すことが知られている。
【０００４】
この理由のために、ガソリン中に存在する硫黄の９０％近くは、以下にＦＣＣ（Fluid Catalytic Cracking：流動接触分解）と称されることとなる、接触分解方法に由来するガソリンに起因する。ＦＣＣガソリンは、従って、本発明の方法の好ましい供給原料を構成する。
【０００５】
低硫黄燃料の製造のための可能性のある経路の中で、最も広く用いられているものは、硫黄リッチなベースガソリンを、水素の存在下、水素化脱硫によって具体的に処理することからなる。従来の方法では、ガソリンは、モノオレフィンの大部分を水素化することによって非選択的に脱硫され、オクタン価の大幅な喪失および水素の大量消費が引き起こされる。最近の方法、例えば、Prime G+方法（商品名）によって、モノオレフィンの水素化、並びに、それ故のオクタンの喪失およびそれに由来する大量の水素消費を制限しながら、オレフィンリッチな分解ガソリンの脱硫が可能となる。このような手順は、例えば、特許文献１および２に記載されている。
【０００６】
特許文献１に記載されているように、処理されるべき供給原料の選択的水素化の工程の後に、有利には、水素化処理工程が行われる。この第１の水素化工程は、ジオレフィンを選択的に水素化しながら同時に、硫黄性の飽和軽質化合物を増量する（それらの分子量を増やす）ことによって転換することから実質的になり、前記硫黄性飽和軽質化合物は、チオフェンの沸点よりも低い沸点を有する硫黄化合物、例えば、メタンチオール、エタンチオール、およびジメチルスルフィドである。このことにより、オクタンの喪失を伴わず、５個の炭素原子を有するモノオレフィンから主としてなる脱硫ガソリンフラクションを簡易な蒸留により製造することが可能となる。
【０００７】
具体的な操作条件下で、この水素化は、処理されるべき供給原料に存在するジオレフィンのモノオレフィン化合物への水素化を選択的に行い、より良好なオクタン価を有する。選択的水素化の別の効果は、触媒の表面上または反応器中での重合ゴム状物の形成に起因する、選択的水素化脱硫触媒の進行性の失活を防止し、ならびに／あるいは、反応器の進行性の閉塞を回避することである。実際、多価不飽和化合物は、不安定であり、かつ重合ゴム状物前駆体を形成する傾向がある。
【０００８】
特許文献３には、多価不飽和化合物、より具体的にはジオレフィンの選択的水素化の方法であって、硫黄性飽和軽質化合物の増量を同時に行うことを可能とする、方法が開示されている。この方法では、少なくとも１種の第VIb族金属および少なくとも１種の第VIII族非貴金属を多孔性担体上に沈着させられて含有する触媒が用いられる。しかし、この文献には、外部オレフィンの内部オレフィンへの異性化の性能を可能とする触媒は開示されていない。本発明は、特許文献３に記載された触媒とは、特に、以下の組み合わされたパラメータの選択において異なっている：
・  触媒の比表面積は、２００〜２７０ｍ２／ｇの範囲内である；
・  第VIb族元素の密度（第VIb族元素の酸化物の重量含有率対比表面積の比として表される）は、４×１０−４〜６．１０−４ｇ／ｍ２の範囲内である；
・  第VIII族金属対第VIb族金属のモル比は、０．６〜３モル／モルの範囲内である。
【０００９】
モノオレフィンを含有する分解ガソリンの水素化脱硫の工程は、処理されるべき供給原料を水素と混合して、これを、硫黄の硫化水素（Ｈ２Ｓ）への還元の反応を促進する遷移金属の硫化物タイプの触媒上に通過させることからなる。次いで、反応混合物は冷却され、ガソリンを凝縮させる。過剰の水素とＨ２Ｓを含有する気相は分離されて、脱硫ガソリンが回収される。
【００１０】
脱硫ガソリン中に一般的に存在する残留硫黄化合物は、２つの異なる系統群に分離されてよい：供給原料中に存在する硫黄性の非水素化化合物および反応器において二次的な「再結合」反応によって形成された硫黄性化合物。硫黄性化合物の後者の系統群において、それらの大部分は、反応器中に形成されたＨ２Ｓの、供給原料中に存在するモノオレフィン上への付加から生じるチオールである。化学式Ｒ−ＳＨ（式中、Ｒはアルキル基である）のチオールは、再結合チオールとも呼ばれ、一般的に脱硫ガソリン中の残留硫黄の２０〜８０重量％を示す。
【００１１】
再結合チオールの含有率の低減は、接触水素化脱硫によって達成され得るが、ガソリン中に存在するモノオレフィンの大部分を飽和させることを犠牲にしており、これにより、ガソリンのオクタン価における大幅な低減、ならびに、水素の過剰消費に至る。また、水素化脱硫工程の間のモノオレフィンの水素化に関連するオクタンの喪失は、目標硫黄含有率、すなわち、供給原料中に存在する硫黄化合物の徹底的な除去が試みられている場合に反比例して増加することも知られている。
【００１２】
さらに、非特許文献１および２には、モノオレフィン化合物の構造のそれらの水素化脱硫（hydrodesulphuration：ＨＤＳ）工程における反応性に対する影響が研究され、内部二重結合を有するモノオレフィン化合物は、水素化脱硫の条件下での水素化がより困難であったことが実証された。
【００１３】
低硫黄含有率と良好なオクタン価とを有するガソリンを製造するために、選択的水素化の第１の工程を実施することが有利なようであり、この選択的水素化により、ジオレフィンのオレフィンへの水素化、硫黄性軽質化合物の増量、および外部オレフィンの内部オレフィンへの異性化が同時に達成され、これにより、水素化脱硫方法の機能化が促進され、オレフィンの水素化ができる限り制限され、結果として次の水素化脱硫工程の間のオクタン価の喪失が制限される。
【先行技術文献】
【特許文献】
【００１４】
【特許文献１】欧州特許出願公開第１０７７２４７号明細書（特開２００１−５５５８４号公報）
【特許文献２】欧州特許出願公開第１１７４４８５号明細書（特開２００２−４７４９７号公報）
【特許文献３】欧州特許出願公開第２１６１０７６号明細書（特開２０１０−９０３６６号公報）
【非特許文献】
【００１５】
【非特許文献１】トバ（Toba）ら著、「Applied Catalysis B: Environmental」、２００７年、第７０巻、ｐ．５４２−５４７
【非特許文献２】バダウィ（Badawi）ら著、「Journal of Molecular Catalysis A: Chemical」、２０１０年、第３２０巻、ｐ．３４−３９
【発明の概要】
【発明が解決しようとする課題】
【００１６】
（発明の概要）
本発明の目的は、多価不飽和化合物と硫黄性軽質化合物とを含有するガソリンの改善された選択的水素化の方法であって、外部Ｃ＝Ｃ二重結合を有する一価不飽和化合物の内部Ｃ＝Ｃ二重結合への改善された異性化を可能とする一方で同時に、多価不飽和化合物の一価不飽和化合物への水素化および不飽和化合物との反応による硫黄性飽和軽質化合物の増量を保証する、方法を提案することである。
【００１７】
このように処理されたガソリンは、有利には、接触水素化脱硫装置に送られ得、その操作条件によって、オレフィンの水素化を制限しながら、有機硫黄化合物のＨ２Ｓへの転換が可能となる。
【課題を解決するための手段】
【００１８】
この目的のために、少なくとも１種の第VIb族金属および少なくとも１種の第VIII族金属を含有し、これらの金属は、多孔性担体上に沈着させられている触媒を用いる選択的水素化の方法であって、
・  第VIb族元素の酸化物の重量含有率は、触媒の重量に対して６〜１８％の範囲内であり；
・  第VIII族元素の酸化物の重量含有率は、触媒の重量に対して４〜１２％の範囲内であり；
・  触媒の比表面積は、２００〜２７０ｍ２／ｇの範囲内であり；
・  第VIb族元素の密度（前記第VIb族元素の酸化物の重量含有率と触媒の比表面積との間の比であるとして表される）は、４×１０−４〜６×１０−４ｇ／ｍ２の範囲内であり；
・  第VIII族金属と第VIb族金属との間のモル比は、０．６〜３モル／モルの範囲内である
方法が提案される。
【００１９】
驚くべきことに、本出願人は、実際に、特許請求された触媒の存在下での水素化の方法の実施によって、多価不飽和化合物、より具体的にはジオレフィンの水素化と、硫黄性軽質化合物、より具体的にはチオールの増量との同時の達成が可能となり、ならびに、外部Ｃ＝Ｃ二重結合を有するモノオレフィン化合物の、内部Ｃ＝Ｃ二重結合を有する対応する異性体への異性化が可能となることを見出した。
【００２０】
本発明による方法は、所定割合のジオレフィンを含有し、場合によっては、Ｃ３およびＣ４留分に属する多数のより軽質な化合物も含有する任意のガソリン留分に適用され得る。
【００２１】
本発明の別の目的は、全Ｓ含有率が５０ｐｐｍ未満、好ましくは、１０ｐｐｍ未満である生成物を産出しながら、オクタン価の喪失を制限するガソリン脱硫方法を提供することである。
【００２２】
この目的のために、以下の工程を含む脱硫方法が提案される：
ａ）  少なくとも１種の第VIb族金属および少なくとも１種の第VIII族金属を多孔性担体上に沈着させられて含有する触媒であって、
・  第VIb族元素の酸化物の重量含有率は、触媒の重量に対して６〜１８％の範囲内であり；
・  第VIII族元素の酸化物の重量含有率は、触媒の重量に対して４〜１２％の範囲内であり；
・  触媒の比表面積は、２００〜２７０ｍ２／ｇの範囲内であり；
・  第VIb族元素の密度（前記第VIb族元素の酸化物の重量含有率と触媒の比表面積の間の比であるとして表される）は、４×１０−４〜６×１０−４ｇ／ｍ２の範囲内であり；
・  第VIII族金属と第VIb族金属との間のモル比は、０．６〜３モル／モルの範囲内である、
触媒を用いる方法を実施する選択的水素化工程、
ｂ）  工程ａ）で得られたガソリンを、それぞれ軽質ガソリンおよび重質ガソリンを含む２つのフラクションに分離する工程、
ｃ）  工程ｂ）で分離された重質ガソリンを、硫黄含有化合物のＨ２Ｓへの少なくとも部分的な分解を可能にする触媒上で処理する、工程。
【発明を実施するための形態】
【００２３】
（発明の詳細な説明）
本発明は、任意のタイプの化学的系統、とりわけ、ジオレフィン、モノオレフィン、およびチオールおよび軽質硫化物の形態での硫黄化合物を含むガソリンを処理するための方法に関する。本発明は、より具体的には、転化ガソリン、特に、接触分解、流動床接触分解（ＦＣＣ）、コーキング方法、ビスブレーキング方法、または熱分解方法によって生じたガソリンの転換に適用される。本発明が適用される供給原料は、０〜２８０℃の範囲内の沸点を有する。供給原料は、３または４個の炭素原子を有する炭化水素を含有してもよい。
【００２４】
例えば、接触分解（ＦＣＣ）装置に由来するガソリンは、平均して、０．５〜５重量％のジオレフィン、２０〜５０重量％のモノオレフィン、１０ｐｐｍ〜０．５重量％の硫黄（そのうち、一般的には３００ｐｐｍ未満はチオールである）を含有する。チオールは、一般的にガソリンの軽質フラクション、より正確には沸点が１２０℃未満のフラクション中に濃縮される。
【００２５】
本選択的水素化方法において記載されるガソリンの処理は、主に、
−  ジオレフィンをモノオレフィンへと選択的に水素化すること；
−  モノオレフィンとの反応によって、硫黄性飽和軽質化合物、主にチオールを、より重質の硫化物またはチオールへと転換すること；
−  外部Ｃ＝Ｃ二重結合を有するモノオレフィン化合物を、内部Ｃ＝Ｃ二重結合を有するそれらの異性体へと異性化すること
からなる。
【００２６】
ジオレフィンのモノオレフィンへの水素化の反応は、容易に水素化される不安定な化合物である１，３−ペンタジエンの、ペンタ−２−エンへの転換によって以下に例証される。しかし、以下の例においてｎ−ペンタンが形成されるに至るであろうモノオレフィンの二次的な水素化反応を制限することが求められる。
【００２７】
【化１】
2013209650.tif 000002
【００２８】
転換されるべき硫黄化合物は主にチオールと硫化物である。チオール転換の主な反応は、チオールによるモノオレフィンのチオエーテル化にある。反応は、プロパン−２−チオールがペンタ−２−エン上に付加してプロピルペンチルスルフィドが形成されることにより以下に例証される。
【００２９】
【化２】
2013209650.tif 000003
【００３０】
水素の存在下で、硫黄化合物の転換はＨ２Ｓの中間生成を介して起こってもよく、これは、次いで、付加によって、供給原料中に存在する不飽和化合物と結合してもよい。しかし、この経路は、好ましい反応条件下に重要性はより低い。
【００３１】
チオールの他に、このように転換されかつ増量を施されることが可能な化合物は、硫化物、主にジメチルスルフィド、メチルエチルスルフィド、およびジエチルスルフィド、ＣＳ２、ＣＯＳ、チオファン、およびメチルチオファンである。
【００３２】
場合によっては、軽質窒素化合物、主に、ニトリル、ピロール、およびその誘導体の増量反応が観測されてもよい。
【００３３】
本発明によると、触媒はまた、それらのＣ＝Ｃ二重結合を外部の位置に有するモノオレフィン化合物の、内部Ｃ＝Ｃ二重結合を有するそれらの異性体への異性化を可能にする。
【００３４】
この反応は、１−ヘキセンの、２−ヘキセンまたは３−ヘキセンへの異性化によって以下に例証される：
【００３５】
【化３】
2013209650.tif 000004
【００３６】
本発明で記載された方法は、処理されるべき供給原料を、水素流との混合物で、少なくとも１種の第VIb族金属（元素周期律表の新表記法による第６族：Handbook of Chemistry and Physics, 76th edition, 1995-1996）と、前記分類の少なくとも１種の第VIII族金属（第８、９、および１０族）とを、多孔性の金属酸化物ベースの担体上に沈着させて含有する触媒と共に配置することにある。
【００３７】
特に、外部オレフィンの対応する内部オレフィンへの異性化における触媒の性能は、触媒が以下の特徴を組み合わせて示す場合、向上させられることが見出された：
酸化物形態の第VIb族元素の重量含有率は、触媒の重量に対して６〜１８重量％、好ましくは８〜１２重量％、さらにより好ましくは１０〜１２重量％の範囲内である。第VIb族金属は、好ましくはモリブデンおよびタングステンから選択される。より好ましくは、第VIb族金属はモリブデンである。
【００３８】
触媒はまた、第VIII族金属を含有し、好ましくは、ニッケル、コバルトおよび鉄から選択される。より好ましくは、第VIII族金属はニッケルである。酸化物の形態で表される第VIII族金属の含有率は、触媒の重量に対して４〜１２重量％、好ましくは６〜１０重量％、さらにより好ましくは６〜８重量％の範囲内である。
【００３９】
非貴金属性第VIII族金属対第VIb族金属のモル比は、０．６〜３モル／モル、好ましくは１〜２モル／モルの範囲内である。
【００４０】
第VIb族元素の密度（前記第VIb族元素の酸化物の重量含有率対触媒の比表面積の比として表される）は、４×１０−４〜６×１０−４ｇ／ｍ２、好ましくは４．３×１０−４〜５．５×１０−４ｇ／ｍ２、より好ましくは４．５×１０−４〜５×１０−４ｇ／ｍ２の範囲内であり、より好ましくは４．５×１０−４〜５×１０−４ｇ／ｍ２である。従って、例えば、触媒が、触媒の重量に対して１１重量％の酸化モリブデンを含み、２１９ｍ２／ｇの比表面積を有する状況において、モリブデンの密度（酸化モリブデンの重量含有率対触媒の比表面積の比として表される）は、（０．１１／２１９）、すなわち５×１０−４ｇ／ｍ２に等しい。
【００４１】
触媒の比表面積は、２００〜２７０ｍ２／ｇ、好ましくは２２０〜２６０ｍ２／ｇの範囲内である。比表面積は、ＡＳＴＭ標準Ｄ３６６３に従って決定される。
【００４２】
好ましくは、水銀ポロシメトリによって測定される全細孔容積が０．３ｃｍ３／ｇ超である触媒が使用されるが、好ましくは０．４〜１．４ｃｍ３／ｇの範囲内、優先的には０．５〜１．３ｃｍ３／ｇの範囲内である。水銀ポロシメトリは、ＡＳＴＭ標準Ｄ４２８４−９２に従って、１４０°の濡れ角を用いて、Micromeritics Autopore III機器により測定される。
【００４３】
触媒担体は、アルミナ、アルミン酸ニッケル、シリカ、炭化ケイ素、またはそれらの混合物から好ましくは選択される。アルミナが好ましくは用いられるが、さらにより好ましくは、高品質アルミナである。
【００４４】
１つの変形例によると、担体は、立方晶系ガンマ−アルミナ、またはデルタ−アルミナからなる。
【００４５】
本発明による触媒は、当業者に公知の任意の方法によって、とりわけ、第VIII族および第VIb族の元素の選択された担体上への含浸によって調製されてよい。この含浸は、例えば、用語「乾式含浸」による当業者に公知の方法に従って行われてよく、この「乾式含浸」では、精密に所望量の元素が、可溶性の塩の形態で、選択された溶媒、例えば、鉱質除去水に導入され、可及的に精密に担体の細孔が満たされる。溶液で満たされた担体は、好ましくは乾燥させられる。好ましい担体はアルミナであり、これは、当業者に公知の任意のタイプの前駆体および成形ツールで出発して調製されてよい。
【００４６】
第VIII族および第VIb族の元素の導入、ならびに場合による触媒の成形の後に、触媒は活性化処理を経る。この処理の目的は、一般的に、元素の分子前駆体を酸化物相に転換することである。この場合、処理は、酸化であるが、単純な触媒の乾燥も行われ得る。焼成とも称される、酸化処理の場合、触媒は、空気下または希釈酸素下で熱処理に付され、処理温度は一般的に２００〜５５０℃、好ましくは３００〜５００℃の範囲内である。
【００４７】
触媒の調製の方法において使用可能な第VIb族および第VIII族金属の塩は、例えば、硝酸コバルト、硝酸ニッケル、 ヘプタモリブデン酸アンモニウム、およびメタタングステン酸アンモニウムである。当業者に公知の任意の他の塩、適切な溶解性を有しかつ活性化処理の間に分解可能であるものが用いられてもよい。
【００４８】
焼成後、担体上に沈着させられた金属は、酸化物の形態にある。ニッケルおよびモリブデンの場合、金属は主にＭｏＯ３およびＮｉＯの形態である。処理されるべき供給原料と接触させられる前に、触媒は硫化工程を経る。硫化は、好ましくは、硫黄還元環境下、すなわちＨ２Ｓおよび水素の存在下で行われ、これにより、金属酸化物が硫化物、例えばＭｏＳ２およびＮｉ３Ｓ２に転換される。硫化は、Ｈ２Ｓおよび水素を含有する流束、あるいは触媒および水素の存在下でＨ２Ｓに分解されることが可能な硫黄化合物を触媒上に注入することによって行われる。ポリスルフィド、例えばジメチルスルフィドは、現行の触媒硫化の使用法においてＨ２Ｓ前駆体である。温度は、Ｈ２Ｓを金属酸化物と反応させて金属硫化物を形成するように調節される。このスルフィド化は、水素化脱硫反応器の現場（in situ）または現場外（ex situ）（反応器の中または外）で、２００〜６００℃、より優先的には３００〜５００℃の範囲内の温度において行われてもよい。
【００４９】
活性であるために、金属は、実質的に硫化されなければならない。触媒上に存在する硫黄（Ｓ）と元素との間のモル比が、考慮中の元素の全硫化に相当する理論的モル比の６０％に少なくとも等しい場合に、前記元素は実質的に硫化されたとみなされる：
（Ｓ／元素）触媒≧０．６×（Ｓ／元素）理論：
ここで：
（Ｓ／元素）触媒＝触媒上に存在する硫黄（Ｓ）と元素との間のモル比
（Ｓ／元素）理論＝元素の硫化物への全硫化に相当する硫黄と元素との間のモル比。
【００５０】
この理論的モル比は、考慮中の元素によって変動する：
−  （Ｓ／Ｆｅ）理論＝１
−  （Ｓ／Ｃｏ）理論＝８／９
−  （Ｓ／Ｎｉ）理論＝２／３
−  （Ｓ／Ｍｏ）理論＝２／１
−  （Ｓ／Ｗ）理論＝２／１
触媒が複数種の金属を含む場合、触媒上に存在するＳと、一緒にある元素の全てとの間のモル比は、同様に、各元素の硫化物への全硫化に相当する理論的モル比の６０％に少なくとも等しい必要があり、計算は各元素に関連するモル分率で比例配分して行われる。
【００５１】
例えば、モリブデンおよびニッケルをそれぞれ０．７および０．３のモル分率で含む触媒では、最小のモル比（Ｓ／Ｍｏ＋Ｎｉ）は、式：
（Ｓ／Ｍｏ＋Ｎｉ）触媒＝０．６×｛（０．７×２）＋（０．３×（２／３）｝
によって与えられる。
【００５２】
金属の硫化率（％）は、非常に好ましくは８０％超であることとなる。
【００５３】
硫化は、金属の還元の事前工程が行われることなく、酸化物の形態の金属について行われる。実際、還元金属の硫化は、酸化物形態の金属の硫化よりも困難であることが知られている。
【００５４】
本発明による選択的水素化の方法において、処理されるべき供給原料は、水素と混合された後に、触媒と接触させられる。注入される水素の量は、水素と水素化されるべきジオレフィンとの間のモル比が１（化学量論）超かつ１０未満、好ましくは１〜５モル／モルの範囲内であるようにされる。過剰過ぎる水素は、モノオレフィンの強力な水素化を誘導して、結果として、ガソリンのオクタン価を低減させ得る。供給原料の全体は、一般的に反応器への入口に注入される。しかし、場合によっては反応器内に置かれた２つの連続する触媒床の間に供給原料の一部または全部を注入することが有利であってもよい。この実施形態は、とりわけ、反応器への入口が、供給原料中に存在するポリマー性沈着物、粒子、またはゴム状物によって塞がれてしまう場合に、反応器の連続操作を可能とする。
【００５５】
ガソリンおよび水素からなる混合物が触媒と接触させられる際の温度は、８０〜２２０℃、好ましくは９０〜２００℃であり、毎時液空間速度（liquid hourly space velocity：ＬＨＳＶ）は、１〜１０ｈ−１であり、毎時液空間速度の単位は、時間当たりおよび触媒の体積（リットル）当たりの供給原料の体積（リットル）（Ｌ／Ｌ．ｈ）である。圧力は、反応混合物のほとんどが反応器内で液体の形態であるように調節される。圧力は、０．５〜５ＭＰａ、好ましくは１〜４ＭＰａの範囲内である。
【００５６】
上記の条件下で処理されたガソリンは、低減したジオレフィンおよびチオールの含有率を有する。生じたガソリンは、一般的に、１重量％未満のジオレフィン、好ましくは０．５重量％未満のジオレフィンを含有する。硫黄性軽質化合物であって、その沸点がチオフェンの沸点（８４℃）未満のものは、一般的に５０％超転化されられている。従って、ガソリンの軽質フラクションを蒸留によって分離し、補完処理なしでこのフラクションをガソリンプールに直接送ることが可能である。ガソリンの軽質フラクションの終点は、一般的に１２０℃未満、好ましくは１００℃未満、非常に好ましくは８０℃未満である。
【００５７】
本発明による選択的水素化方法は、特に、特許出願EP 1 077 247に記載された脱硫方法において実施されるように適応される。
【００５８】
本出願は、同様に、その主題として、硫黄化合物を含むガソリンの脱硫方法であって、少なくとも以下の工程：
ａ）  上記の方法を実施する選択的水素化工程と；
ｂ）  工程ａ）で得られたガソリンを、それぞれ軽質ガソリンおよび重質ガソリンを含む２つのフラクションに分離する工程と；
ｃ）  工程ｂ）で分離された重質ガソリンを、硫黄化合物の少なくとも一部のＨ２Ｓへの分解を可能にする触媒上で処理する工程と
からなる、方法を有する。
【００５９】
分離工程ｂ）は、好ましくは、スプリッタ（splitter）とも称される、従来の蒸留塔によって行われる。この分留塔は、ごく一部の硫黄を含有する軽質フラクションと、重質フラクションであって、好ましくは初めのガソリン中に当初に存在する大部分の硫黄を含有する、ものとの分離を可能にしなければならない。
【００６０】
この塔は、一般的に、０．１〜２ＭＰａ、好ましくは０．２〜１ＭＰａの範囲内の圧力で操作される。この分離塔の理論段の数は、一般的に、１０〜１００、好ましくは２０〜６０の範囲内である。還流率（塔内の液体流対留出物流(ｋｇ／ｈで表される)の比として表される）は、一般的に、１未満、好ましくは０．８未満である。
【００６１】
分離の終わりに得られた軽質ガソリンは、一般的に、少なくとも全グループのＣ５オレフィン、好ましくはＣ５化合物および少なくとも２０％のＣ６オレフィンを含有する。この軽質フラクションは、一般的に低い硫黄含有率を有し、すなわち、それを燃料として用いる前に軽質留分を処理することは一般的には必要ではない。
【００６２】
脱硫工程ｃ）は、好ましくは、水素化脱硫工程であり、これは、水素の存在下に重質ガソリンを触媒上に通過させることによって行われ、その触媒は、少なくとも１種の第VIII族元素および／または少なくとも１種の第VIb族元素を少なくとも一部硫化物形態で含み、上記工程における温度は、約２１０〜約３５０℃、好ましくは２２０〜３２０℃であり、圧力は、一般的に約１〜約４ＭＰａ、好ましくは１．５〜３ＭＰａである。液体の毎時空間速度（触媒の体積当たりかつ時間当たりの液体の体積として表される）は、約１〜約２０ｈ−１、好ましくは１〜１０ｈ−１、非常に好ましくは３〜８ｈ−１の範囲内である。Ｈ２／供給原料の比は、１００〜６００リットル／リットル、好ましくは３００〜６００リットル／リットルの範囲内である。
【００６３】
酸化物として表される第VIII族金属の含有率は、一般的に、触媒の重量に対して０．５〜１５重量％、優先的には１〜１０重量％の範囲内である。酸化物として表される第VIb族金属の含有率は、一般的に、触媒の重量に対して１．５〜６０重量％、優先的には３〜５０重量％の範囲内である。
【００６４】
第VIII族元素は、存在する場合、好ましくはコバルトであり、第VIb族元素は、存在する場合、一般的にモリブデンまたはタングステンである。コバルト−モリブデン等の組合せが好ましい。触媒担体は、通常、多孔性固体物、例えばアルミナ、シリカ−アルミナ、あるいは他の多孔性固体物、例えばマグネシア、シリカ、または酸化チタンであり、これらは単独であるかあるいはアルミナまたはシリカ−アルミナとの混合物である。重質ガソリン中に存在するオレフィンの水素化を最小限に抑えるために、比表面積の単位当たりのＭｏＯ３の重量％（重量％は、触媒の全重量に対して表される）で表されるモリブデンの密度が０．０７超、好ましくは０．１２超である触媒を優先的に利用することは有利である。本発明による触媒の比表面積は、好ましくは２５０ｍ２／ｇ未満、より好ましくは２３０ｍ２／ｇ未満、非常に好ましくは１９０ｍ２／ｇ未満である。
【００６５】
担体上の金属の沈着は、当業者に公知のすべての方法、例えば乾式含浸、または、金属前駆体を含有する過剰の溶液によって達成される。含浸溶液は、所望の濃度で金属前駆体を可溶化することが可能であるように選択される。例えば、ＣｏＭｏ触媒の合成の場合、モリブデン前駆体は、モリブデンの酸化物、ヘプタモリブデン酸アンモニウムであってよい一方で、コバルトの前駆体は、例えば、硝酸コバルト、水酸化コバルト、または炭酸コバルトであってよい。前駆体は、一般的に、所望の濃度でのそれらの可溶化を可能にする媒体中に溶解させられる。
【００６６】
元素（単数または複数）の導入および場合による触媒の成形の後に、触媒は、第１の工程において活性化される。この活性化は、酸化およびその後の還元、あるいは直接還元、あるいは焼成のみのいずれかに相当していてよい。焼成工程は、一般的に、約１００〜約６００℃、好ましくは２００〜４５０℃の範囲内の温度で空気流下に行われる。還元工程は、酸化された形態のベース金属（base metal）の少なくとも一部を金属に転化させることを可能にする条件下に行われる。一般的に、前記工程は、水素流下、好ましくは３００℃に少なくとも等しい温度で触媒を処理することにある。還元は、化学還元剤によって部分的に行われてもよい。
【００６７】
触媒は、好ましくは、少なくとも一部、硫化物形態で用いられる。硫黄の導入は、任意の活性化工程（これは焼成または還元工程である）の前後に行われてよい。好ましくは、硫黄または硫黄化合物が触媒上に導入された時に、触媒の酸化の工程は行われない。硫黄または硫黄化合物は、現場外で、すなわち本発明による方法が行われる反応器外で、あるいは現場で、すなわち本発明による方法のために用いられる反応器中で導入されてよい。後者の場合、触媒は、好ましくは、すでに記載された条件下で還元され、次いで少なくとも１種の硫黄化合物を含有する供給原料の通過によって硫化され、この硫黄化合物が一旦分解された後に、触媒上に硫黄が固定されるに至る。この供給原料は、気体または液体であってよく、例えばＨ２Ｓを含有する水素または少なくとも１種の硫黄化合物を含有する液体である。
【００６８】
硫黄化合物は、好ましくは、現場外で触媒上に添加される。例えば、焼成工程の後に、硫黄化合物は、場合による別の化合物の存在下で触媒上に導入されてよい。触媒は、次いで乾燥させられ、その後、本発明による方法の実施に供する反応器に移される。この反応器内で、触媒は次いで水素下で処理されて、これにより、主要金属の少なくとも一部が硫化物へと転換される。本発明にとって特に有利な方法は、特許FR-B- 2 708 596およびFR-B- 2 708 597に記載された方法である。
【００６９】
本発明の特定の実施形態によると、脱硫方法は、さらに、工程ｃ）において処理された重質ガソリンを、工程ｃ）においてＨ２Ｓで分解されなかったであろう硫黄化合物の分解を可能にする触媒により処理する第２の工程ｄ）を含む。工程ｃ）で形成されたＨ２Ｓは、有利には、処理工程ｄ）を行う前に除去される。
【００７０】
（実施例１）
触媒１、２、３および４を、１００％アルミナ担体の乾式含浸によって調製した。
【００７１】
合成手順は、ヘプタモリブデン酸アンモニウムおよび硝酸ニッケルの溶液の乾式含浸を行うことにあり、金属前駆体を含有する水溶液の体積は、含浸させられるべき担体の塊体（mass）に相当する水吸収（take-up in water）の体積（多孔度（porosity）中に浸透することが可能な水の全体積）に等しい。溶液中の前駆体の濃度を、所望の重量含有率の金属酸化物を担体上に沈着させるように調節した。
【００７２】
次いで、固体を、周囲温度で１２時間にわたり成熟させ、次いで、１２０℃で１２時間にわたり乾燥させた。最後に、この固体を、５００℃で２時間にわたり空気流下（１Ｌ／ｇ．ｈ）で焼成した。
【００７３】
用いられた担体は、可変の比表面積の遷移アルミナであり、等しい含有率の金属を装填させた後に種々の比表面積の触媒を得た。このようにして調製された触媒の特徴を、表１に示す。
【００７４】
【表１】
2013209650.tif 000005
【００７５】
触媒１および２（本発明に合致しない）は、２００〜２７０ｍ２／ｇの範囲外の比表面積を示した。一方、触媒３および４は、本発明に合致する比表面積およびモリブデン密度を有していた。
【００７６】
触媒１、２、３および４の触媒性能の評価を、５００ｍＬの撹拌オートクレーブ反応器内で行われた選択的水素化試験によって行った。４ｇの触媒を、大気圧で、硫化ベンチ（sulphuration bench）により、１Ｌ／ｇ（触媒）・ｈのＨ２Ｓ／Ｈ２の混合物（１５容積％のＨ２Ｓからなる）下、４００℃で２時間にわたり硫化した。この手順により、本発明に合致する触媒の群について、８０％超の硫化率を達成することが可能となった。このように硫化された触媒を、空気に紛れて反応器に移し、次いで、１．５ＭＰａの全圧および１６０℃の温度で２５０ｍＬのモデル供給原料と接触した状態に置いた。試験中、水素の供給によって、圧力を一定に保持した。
【００７７】
活性試験のために用いられた供給原料は、以下の組成のものであった：ｎ−ヘプタン中、メチル  ３−チオフェンの形態の硫黄１０００重量ｐｐｍ、プロパン−２−チオールの形態の硫黄１００重量ｐｐｍ、１−ヘキセンの形態のオレフィン１０重量％、およびイソプレン１重量％。
【００７８】
試験の時間ｔ＝０は、触媒および供給原料の接触状態での載置に相当する。試験の継続期間を８０分に設定し、得られた液体流出物の気相クロマトグラフィー分析により、イソプレンの水素化（メチルブテンの形成）、１−ヘキセンの水素化（ｎ−ヘキサンの形成）、１−ヘキセンの異性化（内部位置の飽和を有するヘキセン、すなわち、２−ヘキセンまたは３−ヘキセンの形成）および軽質チオールの増量（プロパン−２−チオールの転化）における、種々の触媒の活性の評価が可能となった。
【００７９】
各反応についての触媒の活性は、触媒の重量（グラム）当たりで規格化された各反応について得られた速度定数に対して規定される。速度定数は、反応に対して一次を考慮して計算される：
Ａ（Ｘ）＝ｋ（Ｘ）／ｍ
式中：
Ａ（Ｘ）：反応Ｘについての触媒の活性（ｍｉｎ−１／ｇ（触媒））
ｍ：試験に関与する触媒の質量（酸化物形態）
ｋ：考慮中の反応についての速度定数（ｍｉｎ−１）：以下の式に従って計算される：
ｋ（Ｘ）＝（１／８０）＊ｌｎ（１００／（１００−Ｃｏｎｖ（Ｘ）））
ここで：
８０：試験の継続期間（ｍｉｎ）
Ｘ＝ヘキセンの異性化に相当するヘキセン
Ｘ＝ヘキセンの水素化に相当するヘキセン
Ｘ＝イソプレンの水素化に相当するイソプレン
【００８０】
イソプレンの水素化に関する触媒の選択性は、イソプレンの水素化と１−ヘキセンの水素化における触媒の活性の比：ＨＹＤ（イソプレン）／ＨＹＤ（１−ヘキセン）に等しい。
【００８１】
本発明による触媒３に関して１００に基づいて、種々の触媒について得られた結果を以下の表２に報告する。
【００８２】
【表２】
2013209650.tif 000006
【００８３】
触媒３および４（本発明による方法において実施された）は、そのモリブデン密度および比表面積が特許請求された範囲内であり、これらは、触媒１および２より著しく高いヘキセン異性化活性を示すだけでなく、向上した水素化選択性をも示す。
【００８４】
（実施例２）
以下に示される触媒の例によって、等しい触媒の比表面積の、第VIb族金属（ここではモリブデン）の密度が、ジオレフィンのモノオレフィンへの水素化および「外部」モノオレフィンの「内部」モノオレフィンへの異性化の活性に与える影響を例証することが可能となる。
【００８５】
実施例１における条件に従って、触媒５および６（本発明に合致しない）を調製した。これらの触媒は、とりわけ、本発明に適合する比表面積を有するが、モリブデンの密度は、４×１０−４〜６×１０−４ｇ／ｍ２の範囲外である。これら２つの触媒の特徴を、表３に一緒にまとめる。
【００８６】
【表３】
2013209650.tif 000007
【００８７】
触媒５および６の触媒性能を、実施例１において記載された選択的水素化試験において評価し、本発明に合致しない触媒３および４のものと比較した。
【００８８】
【表４】
2013209650.tif 000008
【００８９】
触媒５および４を触媒６および３と比較することによって観察されたことは、比表面積が等しい場合に（それぞれ約２５０および２３０ｍ２／ｇ）、特許請求された範囲内のモリブデン密度を有する触媒は、触媒５および６（そのモリブデン密度は、４×１０−４〜６×１０−４ｇ／ｍ２の範囲外に位置する（それぞれ、２．４×１０−４ｇ／ｍ２および３．８×１０−４ｇ／ｍ２））のものより著しく高いジオレフィンの選択的水素化の活性および異性化の活性を有することである。
【００９０】
（実施例３）
触媒７（本発明に合致しない）および触媒８（本発明に合致する）を、実施例１における条件に従って調製した。これらの触媒を、第VIII族金属対第VIb族金属のそれらのモル比によって区別した。
【００９１】
【表５】
2013209650.tif 000009
【００９２】
実施例１において記載された選択的水素化試験を用いて、触媒７および８を評価した。触媒の性能を、表６に一緒にまとめる。
【００９３】
【表６】
2013209650.tif 000010
【００９４】
触媒７（本発明に合致しない）は、Ｎｉ／Ｍｏモル比が０．６〜３モル／モルの範囲外であるがモリブデン密度および比表面積が特許請求された範囲内であり、このものは、触媒８および３より良好性の低い水素化選択性およびより弱い異性化活性を示した。触媒８および３のＮｉ／Ｍｏモル比は、それぞれ１．９および１．２であり、モリブデン密度は、それぞれ５．０×１０−４ｇ／ｍ２および４．８×１０−４ｇ／ｍ２であり、４×１０−４〜６×１０−４ｇ／ｍ２の範囲内にあり、比表面積は、それぞれ、２１９および２３０ｍ２／ｇであり、２００〜２７０ｍ２／ｇの範囲内である。
【００９５】
この実施例によって、組み合わせて用いられかつ特許請求された特定の範囲内であるパラメータの群に合致する触媒を実施することにより、求められる技術的効果が十分得られることが確認された。
【００９６】
（簡単な説明）
本願は、多価不飽和化合物および硫黄性軽質化合物を含むガソリンの選択的水素化方法であって、多価不飽和化合物の一価不飽和化合物への水素化、不飽和化合物との反応による硫黄性軽質化合物の増量、外部Ｃ＝Ｃ二重結合を含む一価不飽和化合物のそれらの内部Ｃ＝Ｃ二重結合異性体への異性化の最大化を一緒に可能にし、少なくとも１種の第VIb族金属および少なくとも１種の第VIII族金属を多孔性担体上に含有する触媒を実施し、ここで：
・  第VIb族元素の酸化物の重量密度は、触媒の重量に対して６〜１８％の範囲内であり；
・  第VIII族元素の酸化物の重量含有率は、触媒の重量に対して４〜１２％の範囲内であり；
・  触媒の比表面積は、２００〜２７０ｍ２／ｇの範囲内であり；
・  第VIb族元素の密度（第VIb族元素の酸化物の重量含有率と触媒の比表面積との間の比であるとして表される）は、４×１０−４〜６×１０−４ｇ／ｍ２の範囲内であり；
・  第VIII族金属と第VIb族金属との間のモル比は、０．６〜３モル／モルの範囲内である
方法に関する。
【外国語明細書】
2013209650.tif 000011
2013209650.tif 000012
2013209650.tif 000013
2013209650.tif 000014
2013209650.tif 000015
2013209650.tif 000016
2013209650.tif 000017
2013209650.tif 000018
2013209650.tif 000019
2013209650.tif 000020
2013209650.tif 000021
2013209650.tif 000022
2013209650.tif 000023
2013209650.tif 000024
2013209650.tif 000025
2013209650.tif 000026
2013209650.tif 000027
2013209650.tif 000028
2013209650.tif 000029
2013209650.tif 000030
2013209650.tif 000031
2013209650.tif 000032